(57)【要約】【課題】高輝性を有する金属光沢が得られ、更に、アンテナ部３のアンテナ出力の損失を抑えるのに有利なドアハンドル装置を提供する。【解決手段】ドアハンドル装置は、ドアに取り付けられるハンドル本体２と、ハンドル本体２に被着され意匠膜６を有すると共に樹脂を基材とするカバー４と、ハンドル本体２及びカバー４とで形成される空間に取り付けられ送信機能及び受信機能のうちの少なくとも一方を有するアンテナ部３と、アンテナ部３を覆うようにを備えている。カバー４の意匠膜６は、塗装により金属微粒子を堆積させた金属微粒子塗装膜６６を有する。金属微粒子塗装膜６６は、金属微粒子が連続していない不連続部分を部分的に有することが好ましい。【選択図】  図１
2005113475.tif 000002
【特許請求の範囲】
【請求項１】
ドアに取り付けられるハンドル本体と、
前記ハンドル本体に被着され金属光沢を備えた意匠膜を有すると共に樹脂を基材とするカバーと、
前記ハンドル本体とカバーとで形成される空間に取り付けられ送信機能及び受信機能のうちの少なくとも一方を有するアンテナ部とを具備しており、
前記カバーの意匠膜は、塗装により金属微粒子を堆積させた金属微粒子塗装膜を有することを特徴とするドアハンドル装置。
【請求項２】
請求項１において、前記カバーの前記意匠膜の厚みを示す断面において、前記金属微粒子塗装膜は、前記金属微粒子が連続していない不連続部分を部分的に有することを特徴とするドアハンドル装置。
【請求項３】
請求項１または請求項２において、前記金属微粒子塗装膜にクリヤ上塗り塗装膜が被覆されていることを特徴とするドアハンドル装置。
【請求項４】
請求項１〜請求項３のうちのいずれか一項において、前記金属微粒子塗装膜の平均厚みは０．１〜４０マイクロメートルであることを特徴とするドアハンドル装置。
【請求項５】
請求項１〜請求項４のうちのいずれか一項において、前記金属微粒子の材質はアルミニウムまたはアルミニウム合金であることを特徴とするドアハンドル装置。
【発明の詳細な説明】
【技術分野】
【０００１】
本発明は、車両や建築物等に使用されるアンテナ機能を有するドアハンドル装置に関する。
【背景技術】
【０００２】
特許文献１は、透明樹脂材料によりキャビネットの枠を形成し、その枠に接着剤を介して色付きまたは光沢性の微細片を分散散布し、その上に各種色調の塗装を施した装飾部品を開示している。
【０００３】
また、従来、アンテナ機能を有するドアハンドル装置として、ドアに取り付けられるハンドル本体と、ハンドル本体に被着され金属メッキ膜を有すると共に樹脂を基材とするカバーとを備え、アンテナ部を内蔵させたものが知られている。このようにアンテナ部機能を有するドアハンドル装置としては特許文献２〜４が挙げられる。
【０００４】
特許文献２はアンテナ部を内蔵する車両用のドア開閉装置を開示している。このドア開閉装置は、ドアの開閉を行うドアハンドルを有し、このドアハンドル内にはアンテナとセンサ電極が配設されている。また特許文献３は、バーアンテナのコアとして、軟磁性を持つフェライトを用いたドアハンドル内蔵アンテナを開示する。また、特許文献４は、平行に配列されたケーブル電極をもつ自動車ドアハンドル用人体接近検出センサを開示している。
【特許文献１】特開２００２−３６７９９号公報
【特許文献２】特開２００２−３０８４４号公報
【特許文献３】特開２００１−３４５６１５号公報
【特許文献４】特開平１０−３０８１４９号公報
【発明の開示】
【発明が解決しようとする課題】
【０００５】
前記した特許文献１は、ドアハンドル装置に関するもの、更には、アンテナ機能をもつドアハンドル装置に関するものではなく、更に、アンテナ出力の損失を抑えることを目的とするものではない。また前記した特許文献２〜４は、アンテナ機能を有するドアハンドル装置を対象とするが、アンテナ出力の損失を抑えることを目的とするものでもない。
【０００６】
ところで前記したドアハンドル装置によれば、樹脂を基材として軽量化を図りつつも、高輝性を有する金属光沢をもつ意匠性が要請されている。このドアハンドル装置によれば、顔料を含む塗料をハンドル本体やカバーにスプレー塗装して意匠膜を形成し、この意匠膜によりドアハンドル装置の意匠性を高めることが広く行われている。しかしながら顔料を含む塗料をスプレー塗装して形成した意匠膜では、高輝性をもつ金属光沢を得ることはできず、意匠上の改善が要請されている。
【０００７】
そこで、高輝性を有する金属光沢をもつ金属メッキ膜を湿式電気メッキによりハンドル本体やカバーの表面に意匠膜として形成する試みがなされている。しかし金属メッキ膜の場合には、高輝性をもつ金属光沢を得ることができるものの、アンテナ部の放射面が導体に覆われ、アンテナの放射（出力）に損失を与えることが考えられる。
【０００８】
本発明は前記した実情に鑑みてなされたものであり、高輝性を有する金属光沢をもつ良好な外観意匠が得られ、しかも、アンテナ出力の損失を抑えるのに有利なアンテナ機能を有するドアハンドル装置を提供することを課題とする。
【課題を解決するための手段】
【０００９】
本発明者は、前記した課題のもとにアンテナ部を内蔵した車両等のドアハンドル装置について鋭意開発を進めている。このドアハンドル装置は、ドアに取り付けられるハンドル本体と、ハンドル本体に被着され樹脂を基材とするカバーと、ハンドル本体とカバーとで形成される空間に取り付けられたアンテナ部とを備えている。カバーは樹脂を基材とするものの、外観意匠性を高めるように高輝性を有する金属光沢をもつ意匠膜を有する。
【００１０】
そして本発明者は、試行錯誤的な試験を繰り返し、上記した意匠膜を、金属メッキ膜に代えて、塗装により金属微粒子を堆積させた金属微粒子塗装膜を用いて形成すれば、高輝性を有する金属光沢を実現しつつ、アンテナ部の出力の損失を抑えることができる効果を奏するドアハンドル装置が得られることを知見し、試験で確認し、本発明に係るドアハンドル装置を完成させた。
【００１１】
前記した効果が得られる理由としては、必ずしも明確ではないが、次のように推察することができる。塗装により金属微粒子を堆積させる方法によれば、面方向における連続性が高い金属メッキ膜の場合に比較して、隣設する金属微粒子間の隙間、隣設する金属微粒子間の界面抵抗等により、面方向における連続性を金属メッキ膜の場合よりも低くでき、これに起因してアンテナ出力の損失を抑え、電波の減衰を抑え得るものと推察される。
【００１２】
即ち、様相１に係るドアハンドル装置は、ドアに取り付けられるハンドル本体と、ハンドル本体に被着され意匠膜を有すると共に樹脂を基材とするカバーと、ハンドル本体とカバーとで形成される空間に取り付けられ送信機能及び受信機能のうちの少なくとも一方を有するアンテナ部とを具備しており、
カバーの意匠膜は、塗装により金属微粒子を堆積させた金属微粒子塗装膜を有することを特徴とするものである。
【００１３】
カバーの意匠膜は、塗装により金属微粒子を堆積させた金属微粒子塗装膜を有する。本発明によれば、高輝性を有する金属光沢を実現しつつ、アンテナ出力の損失を抑えるのに有利となる。
【００１４】
前記した金属微粒子としては偏平状の形態、球状の形態、繊維状の形態、粒状の形態を例示できる。金属微粒子のサイズとしては、平均粒径を０．１〜５０マイクロメートル、１〜４０マイクロメートル、５〜３０マイクロメートルを例示することができる。
【００１５】
また、アンテナ部は、コア部と、コア部に付設した導線部とで形成できる。コイル状の導線部の中にコア部を挿入した構造を例示することができる。この場合、コイル状の導線部に給電することにより、その電流に対応した磁束がコア部内に発生し、空間に磁界が発生するので、送信用のアンテナとなる。あるいは、電波を受信したときには、コア部内に発生する磁束に対応した電流がコイル状の導線部に誘起されるので、受信用のアンテナとなる。コア部の形状としては特に限定されず、角板状等の板状体、角棒や丸棒等の棒状体を例示できる。コア部としてはフェライト等の鉄酸化物、磁性材料、アモルファス合金のような金属系磁性材料を基材とする形態を例示できる。コア部に付設される導線部の材質としては、導電性を有するものであれば良い。
【００１６】
本発明に係るカバーは樹脂成分を基材として形成されている。樹脂の材質としては特に限定されるものではなく、熱硬化性樹脂、熱可塑性樹脂のいずれでも良く、ポリカーボネイト（ＰＣ）、ポリブチレンテレフタレート（ＰＢＴ）、ポリアミド（ＰＡ、ポリフェニレンオキサイド（ＰＰＯ）、ポリアセタール（ＰＯＭ）、アクリロニトリル・ブタジエン・スチレン（ＡＢＳ）等を例示できる。樹脂成分はガラスファイバ等の強化繊維を含んでいても良い。ハンドル本体も樹脂成分を基材として形成されていることが好ましい。
【００１７】
様相２に係るドアハンドル装置によれば、更に、カバーの意匠膜の厚みを示す断面において、金属微粒子塗装膜は、金属微粒子が連続していない不連続部分を部分的に有することを特徴とする。このように金属微粒子が金属微粒子塗装膜の面方向において連続していない不連続部分を金属微粒子塗装膜が部分的に有すれば、アンテナ出力の損失を抑え、電波の減衰を抑え得るものと推察される。
【００１８】
金属微粒子塗装膜が不連続部分を部分的に有するときには、金属微粒子塗装膜の面方向における連続性が低下するため、金属微粒子塗装膜の全体の導電率が小さくなること、あるいは、金属微粒子塗装膜の全体の透磁率が小さくなることに起因すると推察される。
【００１９】
様相３に係るドアハンドル装置によれば、更に、金属微粒子塗装膜にクリヤ上塗り塗装膜が被覆されていることを特徴とする。この場合、金属微粒子塗装膜の高輝性、保護性、耐久性を高めることができ、金属微粒子塗装膜で形成されている意匠膜を長期にわたり良好な状態に維持できる。
【００２０】
様相４に係るドアハンドル装置によれば、更に、金属微粒子塗装膜の平均厚みは０．１〜４０マイクロメートルであることを特徴とする。金属微粒子塗装膜がこのような厚みであれば、カバーの意匠膜の厚みを示す断面において、金属微粒子塗装膜が前記した不連続部分を部分的に有する形態を形成し易い利点が得られる。前記したように、金属微粒子塗装膜が不連続部分を部分的に有すれば、アンテナ出力の損失を抑えるのに有利となる。金属微粒子のサイズ等によっても相違するものの、金属微粒子塗装膜の平均厚みの上限値としては、３０マイクロメートル、２０マイクロメートル、１０マイクロメート等を例示することができ、更に１０マイクロメートル、５マイクロメートル等を例示することができる。前記した金属微粒子塗装膜の平均厚みが薄すぎると、高輝性をもつ金属光沢が得れらにくい。前記した上限値と組み合わせ得る下限値としては０．１マイクロメートル、０．２マイクロメートル、０．５マイクロメートルを例示することができる。従って、金属微粒子塗装膜の平均厚みは０．１〜３０マイクロメートル、０．１〜２０マイクロメートル、０．１〜１０マイクロメートルを例示できる。
【００２１】
様相５に係るドアハンドル装置によれば、更に、金属微粒子の材質はアルミニウムまたはアルミニウム合金であることを特徴とする。この場合、高輝性を有する金属光沢をもつ意匠膜を形成するのに有利となる。アルミニウムまたはアルミニウム合金は常磁性体（非磁性体）であり、一般的には透磁率が低い。
【００２２】
更に、本発明に係るドアハンドル装置の好ましい形態によれば、導電性をもつセンサ電極を設けることができる。この場合、対象物が当該センサ電極に近づいたり接触したりすると、対象物の存在が検知される。センサ電極としては、静電容量変化を検知する静電容量型のセンサ電極を例示することができる。このようにセンサ電極が静電容量のセンサ電極として使用される場合には、このセンサ電極に対象物が近づくことによって、センサ電極を介して検出される静電容量が変化するため、対象物の存在が検知される。
【００２３】
本発明に係るドアハンドル装置によれば、カバーばかりか、ハンドル本体についても、前記した各様相に係る意匠膜を施すことができる。
【発明の効果】
【００２４】
本発明によれば、カバーの意匠膜は、塗装により金属微粒子を堆積させた金属微粒子塗装膜を有するため、高輝性を有する金属光沢をもつ外観意匠が得られる。更に本発明によれば、高輝性を有する金属光沢をもつ良好な外観意匠を実現しつつも、アンテナ出力の損失を抑えるのに有利となる。
【発明を実施するための最良の形態】
【００２５】
（実施形態）
【００２６】
本発明の実施形態について図１〜図４を参照して説明する。本実施形態は自動車等の車両のドアハンドル装置に適用したものである。このドアハンドル装置は、自動車等の車両のキーレスシステムを搭載した車両のドアボディ（金属製）に取り付けられるものであり、図１及び図２に示すように、基体として機能できるハンドル本体２と、ハンドル本体２に取り付けられ送信機能を有するアンテナ部３と、アンテナ部３を対面して覆うようにハンドル本体２に被着されるカバー４とを備えている。ハンドル本体２は、収容室２ｕと、車両のドアボティに係合される係合部２ｗ,２ｘをもつ。カバー４はハンドル本体２に係合される係合部４ｕをもつ。
【００２７】
ハンドル本体２及びカバー４は樹脂を基材としている。ハンドル本体２及びカバー４は、樹脂成分（ＰＣ／ＰＢＴ）にガラスフィラーを１０ｗｔ％配合した『ポリカＰＢＴガラスフィラー１０％』で形成された射出成形品とされている。但しこれに限定されるものではない。
【００２８】
このカバー４は人の肉眼に触れやすいため、樹脂を基材としつつも、外観意匠性を高めるための金属光沢を備えた意匠膜６を有する。
【００２９】
アンテナ部３に対面するカバー４に設けられている意匠膜６は、複層構造である。図３は意匠膜６の厚みを示す断面を模写して示す。図３に示すように、カバー４の意匠膜６は、カバー４の表面に被覆された下塗り塗装膜６０と、下塗り塗装膜６０に積層された中塗り塗装膜としての金属微粒子塗装膜６６と、金属微粒子塗装膜６６に積層された上塗り塗装膜６４とで形成されている。
【００３０】
以下、上記した意匠膜６の形成方法について説明を加える。即ち、カバー４となる成形品の表面を有機溶剤により脱脂する工程を実施した。次に、スプレー塗装により樹脂塗料をプライマー塗装して下塗り塗装膜６０を成形品の表面に形成する工程を実施した。ここで、樹脂塗料は２液型のアクリルウレタン塗料を主材とする塗料であり、希釈比としては、重量比で、主材：硬化材：溶剤（シンナー）=１００：１０：６０とした。次に、高輝性をもつアルミニウム製の金属微粒子とアクリル樹脂とを主要成分として含む主材を溶剤（シンナー）に分散させた塗料を用い、その塗料をスプレー塗装して中塗り塗装膜としての金属微粒子塗装膜６６を下塗り塗装膜６０の上に形成する工程を実施した。ここで、当該塗料の希釈比としては、重量比で、主材：溶剤（シンナー）：=１００：７０とした。次に、８０℃に４０分間加熱保持して中塗り塗装膜である金属微粒子塗装膜６６を乾燥処理、焼き付け処理する工程を実施した。次に、スプレー塗装により樹脂塗料（２液型のアクリルウレタン塗料をスプレー塗装して透明な上塗り塗装膜６４を金属微粒子塗装膜６６の上に形成する工程を実施した。上塗り塗装膜６４を形成する樹脂塗料は２液型のアクリルウレタン塗料を主材とする塗料であり、重量比で、主材：硬化材：溶剤（シンナー）=１００：１０：６０とした。次に、８０℃に４０分間保持して上塗り塗装膜６４の乾燥処理、焼き付け処理を行う工程を実施した。
【００３１】
図３において、下塗り塗装膜６０の平均厚みｔ１は１〜５マイクロメートル、中塗り塗装膜である金属微粒子塗装膜６６の平均厚みｔ２は１〜５マイクロメートルの範囲内であり、殊に２マイクロメートルであった。上塗り塗装膜６４の平均厚みｔ３は１０〜１７マイクロメートル、殊に１５マイクロメートルであった。従って、意匠膜６によれば、金属部分の厚みは５マイクロメートル以下の範囲内である。
【００３２】
前記した高輝性をもつ金属微粒子は、アルミニウム蒸着膜を粉砕した得られる粉末粒子であり、平均粒径５〜３０マイクロメートル、厚み０．１〜１マイクロメートル膜の偏平状をなす金属アルミニウム粉末を用いた。ここで、金属微粒子の平均粒径が大きいと、スプレー塗装性が低下する傾向がある。また、金属微粒子の平均粒径が小さいと、高輝性が低下する傾向がある。前記した傾向を考慮し、金属微粒子の平均粒径を前記した平均粒径とした。
【００３３】
この金属微粒子は偏平であるため、高輝性を得つつも、前記した金属微粒子塗装膜６６の厚みを低減させるのに貢献できる。金属微粒子塗装膜６６の厚みの低減は、アンテナ部３から発信される電波の減衰を抑制するのに貢献できると推察される。
【００３４】
金属微粒子塗装膜６６を走査型の電子顕微鏡で観察したところ、アルミニウム製の金属微粒子が連続していない不連続部分６６ｃが金属微粒子塗装膜６６において部分的に形成されていることが認められた。更に、金属微粒子塗装膜６６について行ったＥＰＭＡ分析によっても、金属微粒子塗装膜６６に相当する部分においてアルミニウムが不存在の部分が確認された。なお、不連続部分６６ｃは金属微粒子塗装膜６６の面方向における連続性を低下させ、金属微粒子塗装膜６６の全体の導電率または透磁率の低減に有利であると推察される。
【００３５】
図４はアンテナ部３の要部を模式的に示す。図４に示すように、アンテナ部３は、コア部３０と、コア部３０の外面にコイル状に巻回した導線部３２とを有する。コア部３０はＭｎ−Ｚｎ系のフェライトコア（サイズ：幅５．２ｍｍ×厚み２．３ｍｍ×長さ６０．５ｍｍ）とした。更にコア部３０に対面するように導電性をもつセンサ電極３６（材質：青銅）が設けられている。コア部３０とセンサ電極３６との間には、使用者の手の指先が進入する進入空間３８が形成されている。この進入空間３８に使用者の指先が進入すると、進入前に比較して静電容量が変化するため、進入空間３８への指先の進入が検知される。
【００３６】
さて使用の際には、アンテナ部３の導線部３２に給電されるため、アンテナ部３から電波が発信される。このようにアンテナ部３から電波が発信されている状態で、電子キー等を備えた使用者が近づくと、アンテナ部３から発信された電波を電子キー等が受信する。更に電子キー等から発信された電波をアンテナ部３側の受信装置が受信するため、ドアハンドル装置への使用者の接近が検知されると共に、その使用者のＩＤ認証が行われる。当該使用者がＩＤ認証により登録されている者であると認証される場合には、次のようにドアが開閉可能とされる。即ち、使用者がドアハンドル装置を操作すべく、使用者の指先が進入空間３８に進入すると、進入空間３８内における静電容量が変化するため、使用者によるドアを開閉する意思が検知される。このため図略のドアロック装置を作動させてドア装置を解錠する。これに対してＩＤ認証により登録されている者であると認証されない場合には、使用者の指先がドア取っ手を操作すべくコア部３０に近づいたとしても、ドア装置は施錠されたままの状態に維持される。前記したようにアンテナ部３による電波に基づくＩＤ認証と、静電容量の変化に基づく使用者のドア開放意思の検知という条件が満足されたとき、ドアハンドル装置は解錠される。
【００３７】
（試験例）
前記した実施形態１に基づいて形成した発明品に相当するドアハンドル装置（試験品No.２,試験品No.４,試験品No.５）を用い、試験を行った。更に、比較品に基づくドアハンドル装置（試験品No.１、試験品No.３、試験品No.６、試験品No.７）を作製した。
【００３８】
比較品である試験品No.１によれば、ハンドル本体２及びカバー４は白色顔料（酸化チタン）を含む塗料を塗装した塗装品であり、塗装膜の厚みはハンドル本体２及びカバー４ともに同じであり、３０マイクロメートルである。比較品である試験品No.３によれば、ハンドル本体２は白色顔料（酸化チタン）を含む塗料を塗装した塗装品であり、塗装膜の厚みは約３０マイクロメートルであり、カバー４は金属メッキ品であり、金属メツキ膜の厚みは約１００マイクロメートルである。
【００３９】
発明品である試験品No.４によれば、ハンドル本体２は厚みが厚い金属微粒子塗装膜６６（平均厚み：２０マイクロメートル）を有する塗装品であり、カバー４は金属微粒子塗装膜６６（平均厚み：２０マイクロメートル）を有する塗装品である。
【００４０】
発明品である試験品No.５によれば、ハンドル本体２は厚みが厚い金属微粒子塗装膜６６（平均厚み：２０マイクロメートル）を有する塗装品であり、カバー４は金属微粒子塗装膜６６（平均厚み：２０マイクロメートル）を有する塗装品である。
【００４１】
さて図５は、発明品である試験品No.２に係るカバー４に形成されている意匠膜６の断面構造を、走査型の電子顕微鏡（ＳＥＭ）で観察した写真（倍率：１０００倍）を示す。図５に示すように、試験品No.２に係る意匠膜６は、カバー４の樹脂の母材の表面に被覆された下塗り塗装膜６０（厚み：２０．２マイクロメートル、２０．５マイクロメートル）と、下塗り塗装膜６０に積層された金属微粒子塗装膜６６（厚み：２マイクロメートル）と、金属微粒子塗装膜６６に積層された上塗り塗装膜６４（厚み：１５．８マイクロメートル、１４．６マイクロメートル）とで形成されている。
【００４２】
図５の電子顕微鏡写真に示すように、カバー４に形成された意匠膜６は、厚みが薄い金属微粒子塗装膜６６において、金属微粒子が連続していない不連続部分が部分的に形成されていることが認められた。この試験品No.２によれば、ハンドル本体２についても、カバー４の場合と同様の積層構造及び厚みを有する意匠膜６が形成されており、つまり、ハンドル本体２の樹脂の母材の表面に被覆された下塗り塗装膜６０（厚み：２０マイクロメートル）と、下塗り塗装膜６０に積層された金属微粒子塗装膜６６（厚み：２マイクロメートル）と、金属微粒子塗装膜６６に積層された上塗り塗装膜６４（厚み：１５マイクロメートル）とで形成されている。
【００４３】
図６は、発明品である試験品No.４に係るカバー４に形成されている意匠膜６の断面構造を走査型の電子顕微鏡（ＳＥＭ）で観察した写真（倍率：１０００倍）を示
す。図６に示すように、この試験品No.４に係る意匠膜６は、下塗り塗装膜６０を省略しており、カバー４の樹脂の母材の表面に被覆された金属微粒子塗装膜６６（厚み：２０．８マイクロメートル、１９．９マイクロメートル）と、金属微粒子塗装膜６６に積層された上塗り塗装膜６４（厚み：１５．２マイクロメートル、１６．１マイクロメートル）とで形成されている。
【００４４】
図６の顕微鏡写真に基づけば、試験品No.４に係る金属微粒子塗装膜６６によれば、厚みが２０マイクロメートル程度と比較的厚肉化されているものの、金属微粒子塗装膜６６の内部には、長さが１０〜２５マイクロメートル程度の線状の隙間つまり不連続部分が多数観察された。このように試験品No.４に係る金属微粒子塗装膜６６によれば、金属微粒子塗装膜６６は多数の不連続部分を有するため、金属微粒子塗装膜６６の面方向における連続性が低下し、金属微粒子塗装膜６６の導電率が更に低下するものと推察される。
【００４５】
比較品である試験品No.６によれば、ハンドル本体２は白色顔料（酸化チタン）を含む塗料を塗装した塗装品であり、カバー４は着色樹脂品である。比較品である試験品No.７によれば、ハンドル本体２は金属メッキ膜を有するメッキ品であり、カバー４は着色樹脂品である。
【００４６】
図７は、金属メッキ品である試験品No.３及びNo.７に係る金属メッキ膜７０の断面構造を模式的に示す。試験品No.３及びNo.７に係る金属メッキ膜７０は、ニッケルメッキ膜７２（平均厚み：１〜５マイクロメートル）、銅メッキ膜７４（平均厚み：２０〜３０マイクロメートル）、ニッケルメッキ膜７６（平均厚み：２０〜３０マイクロメートル）、クロムメッキ膜７８（平均厚み：１０マイクロメートル）を積層して形成されている。この金属メッキ膜７０の金属部分の厚みは、約６０〜１００マイクロメートル程度である。
【００４７】
この金属メッキ膜７０は次のように形成した。即ち、カバー４となる成形品を有機溶剤により脱脂する工程、成形品の表面に無電解ニッケルメッキによりニッケルメッキ膜７２を形成する工程、前記したニッケルメッキ膜７２の上に湿式電気メッキにより銅メッキ膜７４を被覆する工程、前記した銅メッキ膜７４の上に湿式電気メッキによりニッケルメッキ膜７６を被覆する工程、前記したニッケルメッキ膜７６の上に湿式電気メッキによりクロムメッキ膜７８を被覆する工程を順に実施した。
【００４８】
前記した各試験品（Ｎｏ．１〜Ｎｏ．７）を用い、試験を行った。この場合、１３０ｋＨｚでインダクタンスとキャパシタンスを共振させ、アンテナ部３から電波を発信させ、アンテナ出力（放射電界強度）を３メートル法にて測定した。更に、インピーダンスアナライザを用い、アンテナ部３の電磁気特性として、アンテナコイルのＱ値（以下、Ｑと記載）を測定した。Ｑ（Quality   Factor）は損失係数の逆数をいい、インピーダンスの実数成分Ｒ（Ω）とインピーダンスの虚数成分Ｘ（Ω）からＱ=Ｘ／Ｒにより求められる。一般的にＱの値が小さいと回路の消費電流が増大する傾向がある。従ってＱの値は大きい方が好ましい。
【００４９】
図８〜図１０は試験結果を示す。図８は、高輝性の有無、試験品No.１を基準としたときのアンテナ出力の相対値、アンテナコイルのＱを示す。図９は試験品No.１を基準としたときのアンテナ出力の相対値を調整した結果を示す。試験品No.１はハンドル本体、カバー共に白色顔料（酸化チタン）を含む塗料によるスプレー塗装品であるので、アンテナから放射される電磁波に影響を与えない自由空間と考えて良い。図１０はアンテナコイルのＱの試験結果を示す。比較品である試験品No.１によれば、アンテナ出力、アンテナコイルのＱは総合的に良好であった。即ち、Ｑは２９．７となり、アンテナ出力の損失は少な目に抑えられていた、しかしこの試験品No.１によれば、高輝性をもつ金属光沢が得られないため、外観意匠性は必ずしも満足できるものではない。
【００５０】
更に発明品である試験品No.２によれば、アンテナ出力、アンテナコイルのＱは総合的に良好であった。即ち、電界強度を試験品No.１と同等としたとき、Ｑも試験品No.１とほぼ同等の２９．５であり、アンテナ出力の損失は少な目に抑えられていた。更に、発明品である試験品No.２によれば、アンテナ出力の損失は少な目であるものの、高輝性をもつ金属光沢が得られており、外観意匠性は満足できるものであった。
【００５１】
一方、カバー４に金属メッキ膜７０を施した比較品である試験品No.３によれば、図１０に示すように、アンテナコイルのＱは１１．０と低めで、アンテナ出力の損失は高めであり、良好ではなかった。更にハンドル本体２に金属メッキ膜７０を施した比較品である試験品No.７によれば、アンテナコイルのＱは５．７と低めで、アンテナ出力の損失は高めであり、良好ではなかった。
【００５２】
前記したように発明品である試験品No.２によれば、Ｑの値が良好であるものの、前記した金属メッキ膜７０を施した比較品である試験品No.３、No.７においては、Ｑの値が良好ではない。この理由としては次のように推察される。即ち、表皮深さは、電磁界がある材質に入射したとき、電磁界が１／ｅ（ｅ≒２．７１８）に減衰される距離を意味する。ここで、透磁率μ、導電率σ（σ＝１／ρ）、ｆは周波数とすると、表皮深さδは基本的には次の（１式）で表される。
【００５３】
δ＝1／√(πfμσ）………（１式）
前記した１式に基づけば、導電率σ、透磁率μ、周波数ｆが低いほど、表皮膜深さδは厚いことになる。これに対して、１式に基づけば、導電率σ、透磁率μ、周波数ｆが高いほど、表皮深さδは薄くなる。
【００５４】
そのため、電磁波の減衰を少なくする場合には、意匠膜６の金属膜部分（金属微粒子塗装膜６６、金属メッキ膜７０に相当）としては、抵抗値が高く、導電率が低くなるように形成することが好ましいと推察される。更に、電磁波の減衰を少なくする場合には、透磁率が低い非磁性（常磁性）の金属で形成することが好ましいと推察される。
【００５５】
上記したように金属微粒子を含む塗料を塗装により堆積させて薄肉状の金属微粒子塗装膜６６を形成する方法によれば、隣設する金属微粒子間の界面抵抗が高くなったり、隣設する金属微粒子間に隙間が形成されるため、金属微粒子塗装膜６６の面方向における不連続性を得るには金属メッキ膜よりも有利であると推察される。
【００５６】
なお、前記した金属微粒子塗装膜６６を構成する金属微粒子は強磁性体で透磁率が高いニッケルと異なり、常磁性体（非磁性体）であるアルミニウム系であり、透磁率が低いため、上記した（１式）に基づけば、電波の減衰抑制に一層有効であると推察される。
【００５７】
更に、センサ電極３６を有するドアハンドル装置（試験品No.１〜試験品No.７）を用い、静電容量型センサとしてのセンサ能力を測定した。この場合、ドアハンドル装置に模した試験片を作製し、インピーダンスアナライザを用い、静電変化量（ΔＣｐ）を測定した。ΔＣｐは、（ドアハンドル装置に手が触れたときの静電容量）−初期静電容量を示す。初期静電容量は、ドアハンドル装置に手が触れていない条件のもとで測定される。図１３は静電変化量（ΔＣｐ）の試験結果を示す。図１３に示すように、発明品である試験品No.２によれば、静電容量型センサとしての性能は、他の試験品（試験品No.１、試験品No.３、試験品No.６）に対してほぼ同等あるいは優れていた。
【００５８】
以上の結果から理解できるように、発明品である試験品No.２,No.４,No.５は、比較品である試験品No.１とほぼ同等のアンテナ性能及びセンサ機能を有しており、更に、試験品No.１では得られなかった高輝性の金属光沢が得られ、外観意匠が良好であった。
【００５９】
（その他）
前記した実施形態によれば、アンテナ部３は発信用であるが、受信用とすることもできる。コア部３０として、Ｍｎ−Ｎｉフェライトを採用しているが、これに限らず、Ｃｕ−Ｚｎフェライト、Ｎｉ−Ｚｎフェライト、Ｃｕ−Ｚｎ−Ｍｇフェライト、Ｍｎ−Ｚｎフェライト、更にはフェライト以外の磁心でも良い。前記した実施形態によれば、アンテナ部３はセンサ電極３６を有するが、センサ電極３６を有しないものでも良い。前記した試験品Ｎｏ．２によれば、カバー４の意匠膜６は、カバー４の表面に被覆された下塗り塗装膜６０と、下塗り塗装膜６０に積層された中塗り塗装膜としての金属微粒子塗装膜６６と、金属微粒子塗装膜６６に積層された上塗り塗装膜６４とで形成されているが、これに限らず、下塗り塗装膜６０を廃止しても良い。更に、第２の上塗り塗装膜を塗布しても良い。      
【００６０】
上記した記載から次の技術的思想も把握される。
【００６１】
（付記項１）ドア等の構造物に取り付けられるハンドル本体等の基体と、前記ハンドル本体等の基体に被着され金属光沢を備えた意匠膜を有すると共に樹脂を基材とするカバーと、前記ハンドル本体等の基体とカバーとで形成される空間に取り付けられ送信機能及び受信機能のうちの少なくとも一方を有するアンテナ部とを具備しており、前記カバーの意匠膜は、塗装により金属微粒子を堆積させた金属微粒子塗装膜を有することを特徴とするアンテナ機能をもつ意匠部品。この場合、アンテナ機能をもつ意匠部品において、高輝性を有する金属光沢が得られ、更に、アンテナの出力の損失を抑えるのに有利となる。
【００６２】
（付記項２）ドアに取り付けられるハンドル本体と、前記ハンドル本体に被着され金属光沢を備えた意匠膜を有すると共に樹脂を基材とするカバーと、前記ハンドル本体とカバーとで形成される空間に取り付けられ送信機能及び受信機能のうちの少なくとも一方を有するアンテナ部とを具備しており、前記ハンドル本体は金属光沢を備えた意匠膜を有すると共に樹脂を基材としており、前記ハンドル本体の意匠膜は、塗装により金属微粒子を堆積させた金属微粒子塗装膜を有することを特徴とするドアハンドル装置。
【００６３】
（付記項３）各請求項において、更に、導電性をもつセンサ電極が設けられていることを特徴とするドアハンドル装置。
【産業上の利用可能性】
【００６４】
本発明は自動車等の車両、建築物等のドアに使用されるドアハンドル装置に利用することができる。
【図面の簡単な説明】
【００６５】
【図１】ドアハンドル装置の分解斜視図である。
【図２】ドアハンドル装置の組み付け図である。
【図３】ドアハンドル装置のカバーに形成した意匠膜の断面構造を模式化した断面図である。
【図４】ドアハンドル装置のアンテナ部の概念図である。
【図５】ドアハンドル装置のカバーに形成した意匠膜を観察した電子顕微鏡写真（倍率：１０００倍）である。
【図６】ドアハンドル装置のカバーに形成した意匠膜を観察した電子顕微鏡写真（倍率：１０００倍）である。
【図７】ドアハンドル装置のカバーに形成した意匠膜の断面構造を模式化した断面図である。
【図８】各試験品の試験結果を示す表図である。
【図９】各試験品のアンテナ出力（ｄＢ）の相対値を示すグラフである。
【図１０】各試験品のＱの値を示すグラフである。
【図１１】各試験品について指先が進入する前後の静電容量差（ΔＣｐ）の変化を示すグラフである。
【符号の説明】
【００６６】
図中、２はハンドル本体、３はアンテナ部、３６はセンサ電極、４はカバー、６は意匠膜、６６は金属微粒子塗装膜、６６ｃは不連続部分を示す。
【図１】
2005113475.tif 000003
【図２】
2005113475.tif 000004
【図３】
2005113475.tif 000005
【図４】
2005113475.tif 000006
【図５】
2005113475.tif 000007
【図６】
2005113475.tif 000008
【図７】
2005113475.tif 000009
【図８】
2005113475.tif 000010
【図９】
2005113475.tif 000011
【図１０】
2005113475.tif 000012
【図１１】
2005113475.tif 000013